(57)【要約】【課題】  高温高圧状態で高温高圧容器内に貯留されている硫酸ニッケルアンミン錯体水溶液に水素ガスを吹込む際に、水溶液中のニッケルイオンと水素ガスを、効率よく反応させて均一な大きさのニッケル粉を安定的に得るニッケル粉の製造方法を提供する。【解決手段】  硫酸ニッケルアンミン錯体溶液と水素ガスを高温高圧容器内で反応させ、錯体溶液中のニッケルイオンを水素ガスで還元してニッケルの粉末を得る方法において、高温高圧容器内に、錯体溶液を液相とする液相部−気相部の２相状態を形成した後、水素ガスを気相部に吹き込み、攪拌状態にある硫酸ニッケルアンミン錯体溶液の液面に吹き付け、水素ガスが構成する気相と錯体溶液が構成する液相を、気相と液相が形成する界面で接触させることで、ニッケルアンミン錯体溶液中のニッケルイオンを水素ガスにより還元処理しニッケル粉末を生成することを特徴とするニッケル粉の製造方法。【選択図】  なし【特許請求の範囲】
【請求項１】
硫酸ニッケルアンミン錯体溶液と水素ガスを高温高圧容器内で反応させ、前記硫酸ニッケルアンミン錯体溶液中のニッケルイオンを水素ガスで還元してニッケルの粉末を得る方法において、
前記高温高圧容器内に、前記硫酸ニッケルアンミン錯体溶液を液相とする液相部−気相部の２相状態を形成した後、
前記水素ガスを前記気相部に吹き込み、攪拌状態にある前記硫酸ニッケルアンミン錯体溶液の液面に吹き付けて前記水素ガスが構成する気相と前記硫酸ニッケルアンミン錯体溶液が構成する液相を、前記気相と液相が形成する界面で接触させることで、前記硫酸ニッケルアンミン錯体溶液中のニッケルイオンを前記水素ガスにより還元処理してニッケル粉末を生成することを特徴とするニッケル粉の製造方法。
【請求項２】
前記気相部の圧力が２．５ＭＰａ以上、３．５ＭＰａ以下の範囲を維持するように、水素ガスの供給量を調整することを特徴とする請求項１に記載のニッケル粉の製造方法。
【請求項３】
前記液相部及び気相部の温度が１５０℃以上、１８５℃以下の温度範囲を維持した状態で水素ガスを吹き込むことを特徴とする請求項１又は２に記載のニッケル粉の製造方法。
【請求項４】
前記硫酸ニッケルアンミン錯体溶液が、ニッケルとアンモニアをモル濃度で表した値における「Ｎｉ／ＮＨ３」が１．９以上、２．１以下の組成であり、且つ、緩衝剤としての硫酸アンモニウムを１００ｇ／Ｌ以上、５００ｇ／Ｌ以下を含有することを特徴とする請求項１〜３にいずれか１項に記載のニッケル粉の製造方法。
【請求項５】
前記硫酸ニッケルアンミン錯体溶液に、ニッケル粉を種晶として前記硫酸ニッケルアンミン錯体溶液中のニッケル重量に対して１〜１００重量％となる量を添加して形成したスラリーを、前記硫酸ニッケルアンミン錯体溶液の代わりに用いることを特徴とする請求項１〜４のいずれか１項に記載のニッケル粉の製造方法。
【発明の詳細な説明】
【技術分野】
【０００１】
本発明は硫酸ニッケルアンミン錯体溶液中のニッケルイオンを水素ガスで還元してニッケル粉末を得る方法に関する。
【背景技術】
【０００２】
湿式製錬プロセスを用いてニッケルの粉末を工業的に製造する方法の一つとして、特許文献１に示すように、ニッケル酸化鉱石やスクラップや中間原料などのニッケルを含有する原料と硫酸溶液とを接触させて得られたニッケルを含有する硫酸酸性溶液を、中和処理や溶媒抽出などの方法に付して共存する不純物を除去し、次いで、その不純物を除去した硫酸酸性溶液にアンモニアを添加して含有するニッケルをアンミン錯体に錯形成させて硫酸ニッケルアンミン錯体溶液とし、次いで、その硫酸ニッケルアンミン錯体溶液に水素ガスを供給し、ニッケルイオンを還元してニッケル粉を製造する方法が知られている。
【０００３】
上記水素ガスを用いてニッケルイオンを還元する方法では、その反応が高温高圧下でないと効率よく進まないため、オートクレーブなどの高温高圧容器を用いて行われることが一般である。
この高温高圧容器を用いて、高温高圧下で硫酸ニッケルアンミン錯体水溶液に水素ガスを吹込む場合、ニッケルイオンと水素ガスを効率よく反応させるために、ランスと呼ばれる吹込み管やシンターと呼ばれる微細な吹き出し穴を多数有する吹込み管を用いて水素ガスを吹き込む場合が多い。
【０００４】
しかしながら、上述したような吹込み管を用いた場合、硫酸ニッケルアンミン錯体溶液中にニッケルが析出してスケーリングを生成することが多く、スケーリングが進行するとランスの閉塞が生じてしまう課題があった。このため定期的にスケーリングを除去したり、ランスを交換したりする手間と費用を要していた。
さらに、ランスを用いて硫酸ニッケルアンミン錯体水溶液中に水素ガスを吹き込む場合、ランスの吐出口付近など特定の場所での硫酸ニッケルアンミン錯体溶液内での水素ガス濃度が局部的に高くなり、その結果部分的に還元が進んで、粒径が不均一なニッケル粉が析出・成長することがあり、製品の均質化の点でも課題となっていた。
【先行技術文献】
【特許文献】
【０００５】
【特許文献１】特開２０１５−１４０４８０号公報
【発明の概要】
【発明が解決しようとする課題】
【０００６】
本発明は、高温高圧下で水素ガスを吹込んで還元処理してニッケルの粉末を得る方法において、高温高圧状態で高温高圧容器内に貯留されている硫酸ニッケルアンミン錯体水溶液に水素ガスを吹込む際に、水溶液中のニッケルイオンと吹き込む水素ガスを効率よく均質なニッケル粉が得られるように反応させて均一な大きさのニッケル粉を安定的に得られるニッケル粉の製造方法を提案するものである。
【課題を解決するための手段】
【０００７】
上記の課題を解決するための本発明の第１の発明は、硫酸ニッケルアンミン錯体溶液と水素ガスを高温高圧容器内で反応させ、前記硫酸ニッケルアンミン錯体溶液中のニッケルイオンを水素ガスで還元してニッケルの粉末を得る方法において、前記高温高圧容器内に、前記硫酸ニッケルアンミン錯体溶液を液相とする液相部−気相部の２相状態を形成した後、前記水素ガスを前記気相部に吹き込み、攪拌状態にある前記硫酸ニッケルアンミン錯体溶液の液面に吹き付けて前記水素ガスが構成する気相と前記硫酸ニッケルアンミン錯体溶液が構成する液相を、前記気相と液相が形成する界面で接触させることで、前記硫酸ニッケルアンミン錯体溶液中のニッケルイオンを前記水素ガスにより還元処理してニッケル粉末を生成することを特徴とするニッケル粉の製造方法である。
【０００８】
本発明の第２の発明は、第１の発明における気相部の圧力が２．５ＭＰａ以上、３．５ＭＰａ以下の範囲を維持するように、水素ガスの供給量を調整することを特徴とするニッケル粉の製造方法である。
【０００９】
本発明の第３の発明は、第１及び第２の発明における液相部及び気相部の温度が１５０℃以上、１８５℃以下の温度範囲を維持した状態で水素ガスを吹き込むことを特徴とするニッケル粉の製造方法である
【００１０】
また、本発明の第４の発明は、第１から第３の発明における硫酸ニッケルアンミン錯体溶液が、ニッケルとアンモニアをモル濃度で表した値における「Ｎｉ／ＮＨ３」が１．９以上、２．１以下の組成であり、且つ、緩衝剤としての硫酸アンモニウムを１００ｇ／Ｌ以上、５００ｇ／Ｌ以下を含有することを特徴とするニッケル粉の製造方法である。
【００１１】
また、本発明の第５の発明は、第１から第４の発明における硫酸ニッケルアンミン錯体溶液に、ニッケル粉を種晶として前記硫酸ニッケルアンミン錯体溶液中のニッケル重量に対して１〜１００重量％となる量を添加して形成したスラリーを、前記硫酸ニッケルアンミン錯体溶液の代わりに用いることを特徴とするニッケル粉の製造方法である。
【発明の効果】
【００１２】
本発明によれば、微細で大きさのそろったニッケル粉を安定して得ることができる。
【図面の簡単な説明】
【００１３】
【図１】実施例１で得られたニッケル粉のＳＥＭ像（×１００）である。
【図２】比較例１で得られたニッケル粉のＳＥＭ像（×５００）である。
【発明を実施するための形態】
【００１４】
本発明は、硫酸ニッケルアンミン錯体溶液を水素ガスで還元してニッケル粉を得る方法において、水素ガスを反応容器の気相部に吹き込むことを用いたもので、より詳細には、水素ガスは攪拌されている錯体溶液表面に向かって吹き付けられ、錯体溶液の表面を接触面とする気液相界面から溶液の内部へ拡散する水素による還元反応によって、錯体溶液中のニッケルイオンが水素ガスの水素により還元処理されてニッケル粉を形成するものである。
【００１５】
ところで、水素のように溶液への溶解度が低いガスを吹き込む場合、溶液との接触を効率的に行うためには、一般的には液相に吹き込まれる方法が採られている。
しかし、高温高圧下の状態では液相への水素ガスの溶解度が常圧の場合よりも大きくなるため、溶液中に水素ガスを吹き込むと水素と溶液との反応が常圧下よりも進みやすく、その結果、水素ガスの吹き込みに使用される吹込み管の吐出口付近で局部的に水素ガス濃度が上昇し、その結果不均一なサイズのニッケル粉になりやすいことを見出した。
【００１６】
そのため、本発明では高温高圧容器に液相部と気相部の２相を設け、液相部は貯留された錯体溶液が占有し、気相部には水素ガスが吹き込まれ、高温高圧容器内に貯留されて液相部を構成する錯体溶液（又はスラリー）の液相と水素ガスが構成する気相の気相／液相界面を通じて水素ガスを溶液内に拡散させることで、ガス濃度の均一化を図り、その結果均一なサイズのニッケル粉を安定して得ることができるようにするものである。
【００１７】
また、本発明のような液相と気相の界面を通じてガスを拡散させて反応させる方法では、気相内の水素ガスの分圧を一定に制御し、液相への水素ガスの溶け込みを一定に維持することが重要となる。
このためには、反応温度を水素ガスがニッケルアンミン錯体溶液中のニッケルイオンを還元するのに実用的に十分な反応速度が得られる１５０℃以上、１８５℃以下、好ましくは１８０℃以上、１８５℃以下の温度範囲に維持する。
１５０℃未満の温度では反応速度が著しく遅く、実用的ではない。一方、１８５℃を超える温度にしてもエネルギーが余計にかかる割には反応速度の向上は期待できず、設備面での負担が余計にかかり好ましくない。
【００１８】
また、本発明では気相部に吹き込まれた水素が液相部の錯体溶液（又はスラリー）内に拡散することで均一に反応させることが特徴である。
このためには反応温度が上記の適した領域にあるだけでなく、容器内、すなわち気相部の内部圧力が２．５ＭＰａ以上、３．５ＭＰａ以下、好ましくは３．０ＭＰａ以上、３．５ＭＰａ以下を維持するように水素ガスの流量を調整して圧力を維持することが必要である。この圧力範囲を維持することで気相部の水素ガスが均一に液相部に拡散して均一に還元反応が進行し、その結果粒径がそろった均質なニッケル粉を得ることができる。
なお、水素ガスの供給を停止しても内部の圧力が変化しなくなった時点が、水素での還元が進まなくなった状態、すなわち反応が終了した状態となる。
【００１９】
また、硫酸ニッケルアンミン錯体溶液を含有するスラリーは、ニッケルとアンモニアをモル濃度で表した値の比「Ｎｉ／ＮＨ３」が１．９となることが好ましい。１．９未満では一部のニッケルがアンミン錯体を形成せず、水酸化ニッケルの沈殿が生成されてしまう。１．９を超えるとアンモニアが過剰となり好ましくないので、上限は２．１程度に収めることが好ましい。
【００２０】
また、緩衝剤として用いる硫酸アンモニウム濃度は、１００〜５００ｇ／Ｌであることが好ましい。５００ｇ／Ｌを超える量では溶解度を超えてしまい、結晶が析出してしまい、プロセスのメタルバランス上、１００ｇ／Ｌ未満を達成するのは困難である。
【００２１】
さらに種晶としてニッケル粉を錯体溶液中のニッケル重量に対し、１重量％以上、１００重量％以下の範囲の量を含有する組成とすることが好ましい。１重量％未満では、種晶量が不十分であり還元効率が低下し、１００重量％を超える量を添加しても効果に影響はなく、過剰な添加となる。
【実施例】
【００２２】
以下、実施例により本発明を更に説明する。
【実施例１】
【００２３】
内部容量が２．６Ｌのステンレス製の高温高圧容器に、硫酸ニッケルアンミン錯体溶液のスラリー１．０Ｌを装入した。使用したスラリーの組成は、Ｎｉ濃度が７５ｇ／Ｌの硫酸ニッケルアンミン錯体溶液と硫酸アンモニウム（硫安）が３３０ｇ／Ｌであり、さらに種晶として別途製造したニッケル粉を７５ｇ／Ｌとなるように混合した。
なお、高温高圧容器には電磁誘導式の撹拌機を設けたものを使用し、容器内の攪拌羽を毎分４００回転で攪拌した。
【００２４】
次いで上記スラリーを温度１８５℃に保ちつつ、高温高圧容器の内部とスラリーとの間の気相部に、水素ガスを０．１〜２．０Ｌ／分で吹き込みながら高温高圧容器の内部圧力を３．５ＭＰａに維持した。
具体的には、水素ガスを最大２．０Ｌ／分の流量で高温高圧容器の天井部から吹き出すように吹込みながら、高温高圧容器の圧力が３．５ＭＰａになるよう水素ガス吹込み量を上記の範囲で調整した。
なお、水素ガスを吹込み開始してから、高温高圧容器の圧力が３．５ＭＰａに維持したまま水素ガスの供給が止まるまでの時間は３１分で、この時間が反応時間に相当した。
【００２５】
反応終了後、１００℃以下の温度まで冷却し、次いで高温高圧容器を開け、容器内のスラリーを濾紙とヌッチェを用いて固形分と濾液とに固液分離した。得られた固形分、即ちニッケル粉は、水洗、真空乾燥を経た後に、その重量を秤量した。一方、濾液は、ＩＣＰを用いてその成分分析を行った。
【００２６】
固形分と反応後の濾液のニッケル濃度から算定したニッケルイオンからニッケル粉への還元率は９９．３％となった。
反応で得たニッケル粉の電子顕微鏡写真を図１に示す。図１を見て判るように、均一なニッケル粉が得られていた。
【実施例２】
【００２７】
種晶のニッケル粉を添加しなかった点以外は、実施例１と同様の条件で還元処理を行い、ニッケル粉を製造した。
その反応時間は、１６分間で、得られたニッケル粉の還元率は、８９．６％となった。
【００２８】
（比較例１）
水素ガスを内径６φの吹込み管を用いて直接スラリー内の底部に吹き込んだ以外は、上記実施例１と同じ設備と条件によって硫酸ニッケルアンミン錯体溶液を還元してニッケル粉を得た。水素ガスが消費されなくなるまでの時間は３０分だった。
【００２９】
固形分と反応後の濾液のニッケル濃度から算定したニッケルイオンからニッケル粉への還元率は９９．３％だった。
反応で得られたニッケル粉の電子顕微鏡写真を図２に示す。本発明に係るニッケル粉の図１に比べると、部分的に２次成長した大きさが不均一なニッケル粉となっていることが判る。
【図１】
2019116656.tif 000002
【図２】
2019116656.tif 000003